ОГНЕУПОРНАЯ МАССА
REFRACTORY MIXTURE

Изобретение относится к производству огнеупорных масс, которые могут быть использованы для футеровки тепловых агрегатов.
Известна огнеупорная масса, содержащая следующие компоненты, мас. %: хромитовая руда 66,6-82,5; магнезит 14,6-28,6; гексаметафосфат натрия 2,9-4,8 [1].
Задача изобретения состоит в повышении огнестойкости изделий из массы.
Технический результат достигается тем, что огнеупорная масса, включающая хромитовую руду, магнезит и гексаметафосфат натрия, дополнительно содержит кварцит при следующем соотношении компонентов, мас. %: хромитовая руда 56,0-61,0; магнезит 30,0-35,0; гексаметафосфат натрия 1,8-2,5; кварцит 6,5-7,2.
В таблице приведены составы огнеупорной массы.
2
3
2
Для приготовления огнеупорной массы компоненты дозируют в требуемых количествах. Хромитовую руду (содержание CrO не менее 52 мас. % и SiO не более 3,5 мас. %), магнезит, кварцит по отдельности размалывают до прохождения через сито №063, смешивают с добавлением гексаметафосфата натрия. Из полученной массы прессуют изделия, которые сушат при температуре 100-150°C.
Источник информации
1. SU 626078, C04B 35/12, 1978.